(57)【要約】【課題】合成樹脂製の糸によりスクリーンを織成して、５５％以上のＵＶ遮蔽率でもって日照をほどよく取り入れながら、簾よりも優れた通気性でもって風通しのよいシェードを提供する。【解決手段】建家に開口する開口部をスクリーンによって前記建家の外方から覆うようにした掛け簾状のシェードを前提とする。そして、スクリーンは、ＵＶ遮蔽率が５５％以上でかつ通気性が４００ｃｍ3／ｃｍ2・ｓｅｃ以上得られるように、合成樹脂よりなる平たいテープ状の糸をラッセル織りして縦方向に経糸２１，２２の織目２０を連ねた鎖織の列２，２，…のうちの１列おきで互いに相隣なる鎖織の列２，２同士の間において上下方向の３〜５個の織目２０，２０，…おきに通風可能な隙間４，４，…を有して織成している。【選択図】図３
0003195859.tif 000002
【実用新案登録請求の範囲】
【請求項１】
建家に開口する開口部をスクリーンによって前記建家の外方から覆うようにした掛け簾状のシェードであって、
前記スクリーンは、ＵＶ遮蔽率が５５％以上でかつ通気性が４００ｃｍ3／ｃｍ2・ｓｅｃ以上得られるように、合成樹脂よりなる平たいテープ状の糸をラッセル織りして縦方向に経糸の織目を連ねた鎖織の列のうちの予め設定された列おきで互いに相隣なる鎖織の列同士の間において上下方向の予め設定された数量の織目おきに通風可能な隙間を有して織成されていることを特徴とするシェード。
【請求項２】
前記隙間は、前記鎖織の列の１列おきでかつ上下方向の３〜５個の織目おきに設けられている請求項１に記載のシェード。
【請求項３】
前記隙間は、前記鎖織の列の６〜１５列おきの互いに相隣なる列同士の間でかつ上下方向の８〜１２個の織目おきに上下方向の１２〜１６個の織目に相当するように設けられている請求項１に記載のシェード。
【考案の詳細な説明】
【技術分野】
【０００１】
本考案は、建家に開口する開口部をスクリーンによって建家の外方から覆うようにした掛け簾状のシェードに関する。
【背景技術】
【０００２】
従来より、シェードとしては、開口部の上縁において上端が支持されたスクリーンを下方へ垂らして開口部を建家の外方から覆うようにしたものが知られている（特許文献１参照）。このスクリーンは、合成樹脂製の不織布よりなり、直径が１ｍｍ〜１．５ｍｍで、ピッチが８ｍｍ〜１２ｍｍの多数の通気孔を有している。
【先行技術文献】
【特許文献】
【０００３】
【特許文献１】実用新案登録第３１７０１１４号公報
【考案の概要】
【考案が解決しようとする課題】
【０００４】
ところで、日本古来より、建家の外方から開口部を覆うために、糸で竹やよしを編み連ねた簾がある。この簾は、視界を確保しつつ遮光性を備えている上、通気性を備えており、現在も人気が高く広く愛用されている。このような簾では、ＵＶ遮蔽率が５５％程度しかないものの、通気性が３００ｃｍ3／ｃｍ2・ｓｅｃ程度確保されているため、日照をほどよく取り入れながら、風通しをよくしている。
【０００５】
これに対し、前記従来のものでは、スクリーン自体が合成樹脂製の不織布よりなるため、高いＵＶ遮蔽率が得られてはいるものの、通気性については、スクリーンに開口する多数の通気孔のみに依存される。しかし、このものでは、多数の通気孔の直径が１ｍｍ〜１．５ｍｍで、ピッチが８ｍｍ〜１２ｍｍであるため、通気孔のみでは簾に近い通気性が得られるはずもなく、その対策が切望されていた。
【０００６】
本考案は、かかる点に鑑みてなされたものであり、その目的とするところは、合成樹脂製の糸によりスクリーンを織成して、５５％以上のＵＶ遮蔽率でもって日照をほどよく取り入れながら、簾よりも優れた通気性でもって風通しのよいシェードを提供することにある。
【課題を解決するための手段】
【０００７】
上記目的を達成するため、本考案では、建家に開口する開口部をスクリーンによって前記建家の外方から覆うようにした掛け簾状のシェードを前提とする。そして、前記スクリーンは、ＵＶ遮蔽率が５５％以上でかつ通気性が４００ｃｍ3／ｃｍ2・ｓｅｃ以上得られるように、合成樹脂よりなる平たいテープ状の糸をラッセル織りして縦方向に経糸の織目を連ねた鎖織の列のうちの予め設定された列おきで互いに相隣なる鎖織の列同士の間において上下方向の予め設定された数量の織目おきに通風可能な隙間を有して織成されていることを特徴としている。
【０００８】
また、前記隙間を、前記鎖織の列の１列おきでかつ上下方向の３〜５個の織目おきに設けていてもよい。
【０００９】
これに対し、前記隙間を、前記鎖織の列の６〜１５列おきの互いに相隣なる列同士の間でかつ上下方向の８〜１２個の織目おきに上下方向の１２〜１６個の織目に相当するように設けていてもよい。
前記鎖織の列の６〜１５列おきでかつ上下方向の８〜１２個の織目おきに上下方向の１８〜１２個の織目に相当するように設けていてもよい。
【考案の効果】
【００１０】
以上、要するに、ＵＶ遮蔽率が５５％以上でかつ通気性が４００ｃｍ3／ｃｍ2・ｓｅｃ以上得られるように、合成樹脂よりなる平たいテープ状の糸をラッセル織りして縦方向に経糸の織目を連ねた鎖織の列のうちの予め設定した列おきで互いに相隣なる鎖織の列同士の間において上下方向の数量の織目おきに通風可能な隙間を有してスクリーンを織成することで、５５％以上のＵＶ遮蔽率でもって日照をほどよく取り入れながら、合成樹脂製の平たいテープ状の糸をラッセル織りした際の隙間のみならず糸同士の空隙からの通風も可能となって簾よりも風通しをよくすることができる。
【００１１】
また、隙間を鎖織の列の１列おきでかつ上下方向の３〜５個の織目おきに設けることで、隙間からの通風量を十分に確保することができる。
【００１２】
これに対し、隙間を鎖織の列の６〜１５列おきの互いに相隣なる列同士の間でかつ上下方向の８〜１２個の織目おきに上下方向の１２〜１６個の織目に相当するように設けることで、隙間からの通風量を十分に確保することができる。
【図面の簡単な説明】
【００１３】
【図１】本考案の第１の実施の形態に係るシェードを窓枠の上縁部に吊した状態での斜視図である。
【図２】図１のシェードのスクリーンの一部を拡大した状態で正面から見た拡大写真である。
【図３】図２のスクリーンの一部をさらに拡大した状態での最拡大写真である。
【図４】本考案の第２の実施の形態に係るシェードを窓枠の上縁部に吊した状態での斜視図である。
【図５】図４のシェードのスクリーンの一部を拡大した状態で正面から見た拡大写真である。
【図６】図５のスクリーンの一部をさらに拡大した状態での最拡大写真である。
【考案を実施するための形態】
【００１４】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００１５】
図１は本考案の第１の実施の形態に係るシェードを窓枠の上縁部に吊した状態での斜視図を示している。
【００１６】
図１において、１は本考案の実施の形態に係るシェードであって、このシェード１は、建家Ａに開口する開口部としての窓枠Ａ１を外方から覆う略矩形状のスクリーン１０を備えている。また、シェード１のスクリーン１０は、上下両端においてそれぞれ折り返された折返し部分１１，１１を備え、この各折返し部分１１にはそれぞれの幅方向の等間隔置きに４個のハトメ１２，１２，…が取り付けられている。
【００１７】
シェード１は、窓枠Ａ１自体が幅広であるために２枚を一部重ねて用いられている。そして、上下の各折返し部分１１における左右両端のハトメ１２，１２には、それぞれロープ１３が結わえられている。この場合、互いに重ね合わされたシェード１，１同士の上下の各折返し部分１１におけるハトメ１２，１２には、単一のロープ１３が結わえられている。そして、上側の折返し部分１１の左右両端のハトメ１２，１２に結わえたロープ１３は、窓枠Ａ１の上方にそれぞれ設けられたフック１４に対しリング１５を介してそれぞれ止着されている。一方、各シェード１の下側の折返し部分１１の左右両端のハトメ１２，１２，１２にそれぞれ結わえられたロープ１３は、合成樹脂製の袋本体に水が充填されることによって錘として機能する錘用水袋１６，１６，１６にそれぞれ係止されている。
【００１８】
図２はシェード１のスクリーン１０の一部を拡大した状態で正面から見た拡大写真、図３はスクリーン１０の一部をさらに拡大した状態での最拡大写真をそれぞれ示している。
【００１９】
図２及び図３に示すように、スクリーン１０は、ポリエチレン樹脂よりなる平たいテープ状の経糸２１，２２と緯糸３１，３２とが用いられている。各経糸２１，２２と各緯糸３１，３２とは、それぞれ互いに色が異なる２種類の糸が用いられている。そして、スクリーン１０は、各経糸２１，２２と各緯糸３１，３２とをラッセル織りして縦方向（図２及び図３では上下方向）で互いに経糸２１，２２の織目２０，２０，…を連ねた鎖織の列２，２，…のうちの１列おきで互いに相隣なる鎖織の列２，２同士の間において上下方向の３個の織目２０，２０，２０おきに通風可能な隙間４を有して織成されている。鎖織の列２，２，…は、１列おきに互いに色の異なる経糸２１，２２によって織目２０，２０，…を連ねて形成される。
【００２０】
また、緯糸３１，３２のうちの一方の緯糸３１は、互いに相隣なる４つの鎖織の列２，２，…のうちの左右方向一方端側で互いに相隣なる２つの鎖織の列２，２同士の間において経糸２１，２２の４つの織目２０，２０，…に対し交互に挿入されて折り返されることを繰り返す一方、左右方向他方端側で互いに相隣なる２つの鎖織の列２，２同士の間において経糸２１，２２の４つの織目２０，２０，…に対し交互に挿入されて折り返されることを繰り返しながら、当該４つの鎖織の列２，２，…の間で上下方向に織成される。この場合、一方の緯糸３１は、複数用いられ、３個の鎖織の列２，２，２おきにそれぞれ上下方向に編成される。
【００２１】
一方、他方の緯糸３２も、互いに相隣なる４つの鎖織の列２，２，…のうちの左右方向一方端側で互いに相隣なる２つの鎖織の列２，２同士の間において経糸２１，２２の４つの織目２０，２０，…に対し交互に挿入されて折り返されることを繰り返す一方、左右方向他方端側で互いに相隣なる２つの鎖織の列２，２同士の間において経糸２１，２２の４つの織目２０，２０，…に対し交互に挿入されて折り返されることを繰り返しながら、当該４つの鎖織の列２，２，…の間で上下方向に織成される。この場合、他方の緯糸３２も、複数用いられているものの、３つの鎖織の列２，２，２と２つの鎖織の列２，２おきとを交互に繰り返しながらそれぞれ上下方向に編成される。この場合、双方の緯糸３１，３２により織成される３つの鎖織の列２，２，２のうち、左右方向一方端側で互いに相隣なる２つの鎖織の列２，２同士の間には隙間４が存在しておらず、左右方向他方端側で互いに相隣なる２つの鎖織の列２，２同士の間には上下方向の３個の織目２０，２０，２０おきに隙間４，４，…が存在している。
【００２２】
ここで、スクリーン１０の試験片を用いた品質試験の結果について述べる。この品質試験結果は、一般財団法人ボーケン品質評価機構の生活用品試験センターより２０１４年６月１９日に報告された品質試験報告書に基づくものである。
【００２３】
先ず、遮光性試験では、試験方法として、
ＪＩＳ Ｌ １０５５：２００９ Ａ法により、光源照度：１００００Ｌｘの条件で行った。
その結果、スクリーン１０の試験片では、５４．３０％の遮光性が得られた。
【００２４】
また、引張強さ及び伸び率試験では、試験方法として、
ＪＩＳ Ｌ １０９６：２０１０ ストリップ法により、定速緊張形引張試験機を用いて、引張速度：２０ｃｍ／分の条件で行った。
その結果、スクリーン１０の試験片では、縦方向及び横方向での強力が３３２Ｎ及び１７４Ｎであり、縦方向及び横方向での伸び率が４８．８％および７３．７％であった。
【００２５】
また、通気性の試験では、試験方法として、
ＪＩＳ Ｌ １０９６：２０１０ フラジール形法により行った。
その結果、スクリーン１０の試験片では、４１４．７ｃｍ3／ｃｍ2・ｓｅｃの通気性が得られた。
【００２６】
更に、ＵＶ遮蔽率試験では、試験方法として、
紫外線ランプ法により、紫外線ランプ：フナコシＦ−１００Ｚを使用し、測定波長域：３００〜４００ｎｍでブルーフィルターを使用して行った。また、紫外線センサーとして英弘精機株式会社のものを用いた。
その結果、スクリーン１０の試験片では５６．０％のＵＶ遮蔽率が得られた。
【００２７】
次に、スクリーン１０の試験片を用いた遮熱性試験の結果について述べる。この遮熱性試験結果は、一般財団法人カケンテストセンターの大阪事務所の資材テストラボより平成２６年８月１３日に報告された試験報告書に基づくものである。
【００２８】
先ず、遮熱性試験では、試験を開始するに当たり、発砲スチロール製の資料台に開口を設け、この開口を資料台の上面から閉塞するように黒画用紙を配置する。次いで、黒画用紙の上に、開口の縁に位置するように試料ホルダを載せ、この試料ホルダに、スクリーン１０の試験片を保持する。このとき、スクリーン１０の試験片は、黒画用紙の約５ｍｍ上方に離間した状態で保持されている。
【００２９】
また、使用ランプとして、岩崎電気（株）製のアイランプ（スポット）ＰＲＳ１００Ｖ５００Ｗを用い、このランプを資料台の上面から５００ｍｍ離して照射してから、資料台の下方に設置したサーモカメラによって、黒画用紙の温度を経時的に測定した。なお、サーモカメラとしては、ＮＥＣ三栄（株）製のＴＨ９１００ＰＭＶ（放射率１．０と設定）を使用している。
【００３０】
そして、遮熱性試験では、試験方法として、ランプを資料台の上面から５００ｍｍ離した位置からスクリーン１０の試験片の表側に１５分間照射し、黒画用紙の裏側の温度を経時的に測定した。なお、スクリーン１０の試験片はランプの光軸の加減から場所を移動させるなどして繰り返し４回行い、それぞれの位置での平均値を算出した。このとき、比較例として、スクリーン１０の試験片がない状態でランプを黒画用紙に１５分間直接照射した際の当該黒画用紙の裏側の温度をそれぞれ（°Ｃ）内に示す。
その結果、スクリーン１０の試験片と、当該試験片なしとでは、それぞれの位置でのサーモカメラによる黒画用紙の裏側の温度の平均値が、４４．７°Ｃ（４５．６°Ｃ）、４１．０°Ｃ（４６．２°Ｃ）、４２．４°Ｃ（４４．７°Ｃ）、４２．０°Ｃ（４６．２°Ｃ）となり、ランプの光軸の加減によっては、温度を１°Ｃ〜５°Ｃ下げる効果があることが判った。
【００３１】
したがって、本実施の形態では、ポリエチレン樹脂よりなる平たいテープ状の糸を経糸２１，２２及び緯糸３１，３２として用い、この経糸２１，２２と緯糸３１，３２とをラッセル織りして縦方向で互いに経糸２１，２２の織目２０，２０，…を連ねた鎖織の列２，２，…のうちの１列おきで互いに相隣なる鎖織の列２，２同士の間において上下方向の３個の織目３，３，３おきに通風可能な隙間４を有して織成されているので、５５％以上のＵＶ遮蔽率でもって日照をほどよく取り入れながら、１列おきで互いに相隣なる鎖織の列２，２同士の間において上下方向の３個の織目２０，２０，２０おきに通風可能な隙間４，４，…のみならず経糸２１，２２及び緯糸３１，３２同士の空隙からの通風も可能となって簾よりも風通しをよくすることができる。
【００３２】
また、隙間４，４，…が鎖織の列２，２，…の１列おきでかつ上下方向の３個の織目２０，２０，…おきに設けられていることにより、隙間４，４，…からの通風量を十分に確保することができる。しかも、スクリーン１０の試験片と当該試験片なしとでは、サーモカメラによる黒画用紙の裏側の温度の平均値を１°Ｃ〜５°Ｃ下げる効果があり、スクリーン１０によって遮熱性を十分に発揮することができる。
【００３３】
次に、本考案の第２の実施の形態を図４〜図６に基づいて説明する。
【００３４】
この実施の形態では、ラッセル織りして織成されたスクリーンの構造を変更している。なお、スクリーンの構造を除くその他の構成は、第１の実施の形態の場合と同じであり、同一の部分については同じ符号を付してその詳細な説明は省略する。図４は本考案の第２の実施の形態に係るシェードを窓枠の上縁部に吊した状態での斜視図、図５はシェードのスクリーンの一部を拡大した状態で正面から見た拡大写真、図６はスクリーンの一部をさらに拡大した状態での最拡大写真をそれぞれ示している。
【００３５】
すなわち、本実施の形態では、図４に示すように、シェード５は、窓枠Ａ１を外方から覆う略矩形状のスクリーン５０を備えている。また、シェード５のスクリーン５０は、上下両端においてそれぞれ折り返された折返し部分５１，５１を備え、この各折返し部分５１にはそれぞれの幅方向の等間隔置きに４個のハトメ５２，５２，…が取り付けられている。
【００３６】
シェード５は、窓枠Ａ１自体が幅広であるために２枚を一部重ねて用いられている。そして、上下の各折返し部分５１における左右両端のハトメ５２，５２には、それぞれロープ５３が結わえられている。この場合、互いに重ね合わされたシェード５，５同士の上下の各折返し部分５１におけるハトメ５２，５２には、単一のロープ５３が結わえられている。そして、上側の折返し部分５１の左右両端のハトメ５２，５２に結わえたロープ５３は、窓枠Ａ１の上方にそれぞれ設けられたフック１４に対しリング１５を介してそれぞれ止着されている。一方、各シェード５の下側の折返し部分５１の左右両端のハトメ５２，５２，５２にそれぞれ結わえられたロープ５３は、各錘用水袋１６にそれぞれ係止されている。
【００３７】
図５及び図６に示すように、スクリーン５０は、ポリエチレン樹脂よりなる平たいテープ状の経糸６１，６２と緯糸７１，７２とが用いられている。各経糸６１，６２と各緯糸７１，７２とは、それぞれ互いに色が異なる２種類の糸が用いられている。そして、スクリーン５０は、各経糸６１，６２と各緯糸７１，７２とをラッセル織りして縦方向（図５及び図６では上下方向）で互いに経糸６１，６２の織目６０，６０，…を連ねた鎖織の列６，６，…のうちの１２列おきの互いに相隣なる鎖織の列６，６同士の間において上下方向の１０個の織目６０，６０，…おきに上下方向の１６個の織目６０，６０，…に相当する通風可能な隙間８を有して織成されている。鎖織の列６，６，…は、１列おきに互いに色の異なる経糸６１，６２によって織目６０，６０，…を連ねて形成される。
【００３８】
また、緯糸７１，７２は、互いに相隣なる２つの鎖織の列６，６同士の間において経糸６１，６２の各織目６０に対し交互に挿入されて折り返されることを繰り返しながら上下方向へ織成される。そして、緯糸７１，７２による互いに相隣なる２つの鎖織の列２，２同士の間で交互に挿入されて折り返されることを繰り返す織成は、鎖織りの列６，６，…のうちの１２列おきの互いに相隣なる鎖織の列６，６同士の間で行われておらず、各緯糸７１，７２を鎖織の列６，６，…の上下方向の１４個の織目６０，６０，…おきに上下方向で互いに相隣なる１０個の織目６０，６０，…に対し挿入して織成することで、互いに相隣なる鎖織の列６，６同士の間において上下方向の１０個の織目６０，６０，…おきに上下方向の１４個の織目６０，６０，…に相当する通風可能な隙間８を形成している。
【００３９】
ここで、スクリーン５０の試験片を用いた品質試験の結果について述べる。この品質試験結果は、一般財団法人ボーケン品質評価機構の生活用品試験センターより２０１４年６月１９日に報告された品質試験報告書に基づくものである。
【００４０】
先ず、遮光性試験では、試験方法として、
ＪＩＳ Ｌ １０５５：２００９ Ａ法により、光源照度：１００００Ｌｘの条件で行った。
その結果、スクリーン５０の試験片では、５７．４８％の遮光性が得られた。
【００４１】
また、引張強さ及び伸び率試験では、試験方法として、
ＪＩＳ Ｌ １０９６：２０１０ ストリップ法により、定速緊張形引張試験機を用いて、引張速度：２０ｃｍ／分の条件で行った。
その結果、スクリーン５０の試験片では、縦方向及び横方向での強力が２６７Ｎ及び１７０Ｎであり、縦方向及び横方向での伸び率が３２．５％および４４．０％であった。
【００４２】
また、通気性の試験では、試験方法として、
ＪＩＳ Ｌ １０９６：２０１０ フラジール形法により行った。
その結果、スクリーン５０の試験片では、４０１．０ｃｍ3／ｃｍ2・ｓｅｃの通気性が得られた。
【００４３】
更に、ＵＶ遮蔽率試験では、試験方法として、
紫外線ランプ法により、紫外線ランプ：フナコシＦ−１００Ｚを使用し、測定波長域：３００〜４００ｎｍでブルーフィルターを使用して行った。また、紫外線センサーとして英弘精機株式会社のものを用いた。
その結果、スクリーン５０の試験片では６７．９％のＵＶ遮蔽率が得られた。
【００４４】
次に、スクリーン５０の試験片を用いた遮熱性試験の結果について述べる。この遮熱性試験結果は、一般財団法人カケンテストセンターの大阪事務所の資材テストラボより平成２６年８月１３日に報告された試験報告書に基づくものである。
【００４５】
先ず、遮熱性試験では、試験を開始するに当たり、発砲スチロール製の資料台に開口を設け、この開口を資料台の上面から閉塞するように黒画用紙を配置する。次いで、黒画用紙の上に、開口の縁に位置するように試料ホルダを載せ、この試料ホルダに、スクリーン５０の試験片を保持する。このとき、スクリーン５０の試験片は、黒画用紙の約５ｍｍ上方に離間した状態で保持されている。
【００４６】
また、使用ランプとして、岩崎電気（株）製のアイランプ（スポット）ＰＲＳ１００Ｖ５００Ｗを用い、このランプを資料台の上面から５００ｍｍ離して照射してから、資料台の下方に設置したサーモカメラによって、黒画用紙の温度を経時的に測定した。なお、サーモカメラとしては、ＮＥＣ三栄（株）製のＴＨ９１００ＰＭＶ（放射率１．０と設定）を使用している。
【００４７】
そして、遮熱性試験では、試験方法として、ランプを資料台の上面から５００ｍｍ離した位置からスクリーン５０の試験片の表側に１５分間照射し、黒画用紙の裏側の温度を経時的に測定した。なお、スクリーン５０の試験片はランプの光軸の加減から場所を移動させるなどして繰り返し４回行い、それぞれの位置での平均値を算出した。このとき、比較例として、スクリーン５０の試験片がない状態でランプを黒画用紙に１５分間直接照射した際の当該黒画用紙の裏側の温度をそれぞれ（°Ｃ）内に示す。
その結果、スクリーン５０の試験片と、当該試験片なしとでは、それぞれの位置でのサーモカメラによる黒画用紙の裏側の温度の平均値が、４１．７°Ｃ（４５．６°Ｃ）、４１．５°Ｃ（４６．２°Ｃ）、４２．７°Ｃ（４４．７°Ｃ）、４１．１°Ｃ（４６．２°Ｃ）となり、ランプの光軸の加減によっては、温度を２°Ｃ〜５°Ｃ下げる効果があることが判った。
【００４８】
したがって、本実施の形態では、ポリエチレン樹脂よりなる平たいテープ状の糸を経糸６１，６２及び緯糸７１，７２として用い、この経糸６１，６２と緯糸７１，７２とをラッセル織りして縦方向で互いに経糸６１，６２の織目６０，６０，…を連ねた鎖織の列６，６，…のうちの１２列おきの互いに相隣なる鎖織の列６，６同士の間において上下方向の１０個の織目６０，６０，…おきに上下方向の１４個の織目６０，６０，…に相当する通風可能な隙間８を有して織成されているので、６７％以上のＵＶ遮蔽率でもって日照をほどよく取り入れながら、１２列おきの互いに相隣なる鎖織の列６，６同士の間において上下方向の１０個の織目６０，６０，…おきに上下方向の１４個の織目６０，６０，…に相当する通風可能な隙間８，８，…のみならず経糸６１，６２及び緯糸７１，７２同士の空隙からの通風も可能となって簾よりも風通しをよくすることができる。
【００４９】
また、隙間８，８，…が１２列おきの互いに相隣なる鎖織の列６，６同士の間において上下方向の１０個の織目６０，６０，…おきに上下方向の１４個の織目６０，６０，…に相当していることにより、隙間８，８，…からの通風量を十分に確保することができる。しかも、スクリーン５０の試験片と当該試験片なしとでは、サーモカメラによる黒画用紙の裏側の温度の平均値を２°Ｃ〜５°Ｃ下げる効果があり、スクリーン５０によって遮熱性を十分に発揮することができる。
【００５０】
なお、本考案は、前記各実施の形態に限定されるものではなく、その他種々の変形例を包含している。例えば、前記第１の実施の形態では、隙間４，４，…を鎖織の列２，２，…の１列おきでかつ上下方向の３個の織目２０，２０，…おきに設けたが、隙間が上下方向の４個又は５個の織目おきに設けられていてもよい。
【００５１】
また、前記第２の実施の形態では、鎖織の列６，６，…の１２列おきの互いに相隣りなる列６，６同士の間でかつ上下方向の１０個の織目６０，６０，…おきに上下方向の１４個の織目６０，６０，…に相当する隙間８を設けたが、鎖織の列６〜１１、１３〜１５のうちのいずれかの列おきの互いに相隣りなる列同士の間でかつ上下方向の８、９、１１、又は１２個の織目おきに上下方向の１２、１３、１５、又は１６個の織目に相当する隙間が設けられていてもよい。
【００５２】
また、前記各実施の形態では、２種類の色の異なる経糸２１，２２，６１，６２及び緯糸３１，３２，７１，７２を用いたが、単一種類又は３種類以上の互いに色の異なる経糸及び緯糸が用いられていてもよい。また、緯糸と経糸とが同色であってもよい。
【００５３】
また、前記各実施の形態では、スクリーン１０，５０の上下両端の折返し部分１１，５１にハトメ１２，５２を取り付けたが、スクリーンの上下両端に同幅に形成された円筒形状の止着具を取り付け、スクリーンが止着具の外周に巻回されて収容されるようにしてもよい。
【００５４】
更に、前記実施の形態では、ポリエチレン樹脂よりなる平たいテープ状の糸を経糸２１，２２，６１，６２及び緯糸３１，３２，７１，７２として用いたが、ポリ塩化ビニル、ポリ塩化ビニリデン、ポリビニルアルコール、ポリスチレン、スチレン・アクリロニトリル共重合体、スチレン・ブタジエン・アクリロニトリル共重合体、エチレン・酢酸ビニル共重合体、ポリプロピレン(非変性)、ポリアセタール、ポリメチルメタクリレート、酢酸セルローズ、ポリカーボネイト、ポリエチレンテレフタレート(ポリエステルシート)、ポリウレタン、三フッ化塩化エチレン、四フッ化エチレン、四フッ化エチレン・六フッ化プロピレン共重合、四フッ化エチレン・パーフルオロアルコキシエチレン共重合、四フッ化エチレンエチレン共重合、フッ化ビニリデン等の熱可塑性樹脂よりなる平たいテープ状の糸が経糸及び緯糸として用いられていてもよい。その場合、糸の作成時に紫外線散乱剤、紫外線吸収剤等を必要に応じて混入してＵＶ遮蔽率を最適値にコントロールすることも可能である。
【００５５】
また、前記実施の形態では、経糸２１，２２，６１，６２及び緯糸３１，３２，７１，７２を、共に同じ幅（例えば１．２ｍｍ）に設定したが、これに限定されるものではなく、緯糸及び経糸が１ｍｍ〜２ｍｍ程度の幅に設定されていればよい。
【００５６】
また、前記実施の形態では、経糸２１，２２，６１，６２及び緯糸３１，３２，７１，７２の色をそれぞれ異ならせたが、緯糸及び経糸が全て同じ色であってもよい。
【符号の説明】
【００５７】
１          シェード
１０        スクリーン
２          経糸による鎖織の列
２０        経糸の織目
２１，２２  経糸
３１，３２  緯糸
４          隙間
５          シェード
５０        スクリーン
６          経糸による鎖織の列
６０        経糸の織目
６１，６２  経糸
７１，７２  緯糸
８          隙間
Ａ          建家
Ａ１        窓枠（開口部）
【図１】
0003195859.tif 000003
【図４】
0003195859.tif 000004
【図２】
0003195859.tif 000005
【図３】
0003195859.tif 000006
【図５】
0003195859.tif 000007
【図６】
0003195859.tif 000008